【手続補正書】
【提出日】平成22年5月17日(2010.5.17)
【手続補正１】
【補正対象書類名】特許請求の範囲
【補正対象項目名】全文
【補正方法】変更
【補正の内容】
【特許請求の範囲】
【請求項１】
脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた軟粘着物であることを特徴とする義歯安定剤。
【請求項２】
軟粘着物が、それを大気と遮断処理して得られる粘弾性の軟粘着物の下記測定法による軟らかさ値が６秒以上を少なくとも９０日間保持するものであることを特徴とする請求項１記載の義歯安定剤。
測定法：試料を２０ｍｍ／ｍｉｎの一定速度で上昇せしめ、その上方に配置固定した荷重測定円盤（直径１０ｍｍ、厚さ１ｍｍ）に当接せしめて、上昇してくる試料から荷重測定円盤が受ける荷重が０．１２５ｋｇから１．１２５ｋｇ迄の１ｋｇ増加する時間（秒）を軟らかさ値とする。
【請求項３】
請求項１または２記載の義歯安定剤を義歯床に塗布し、大気と遮断して粘弾性にさせた義歯安定剤を義歯床に裏装せしめることを特徴とする義歯安定剤の使用方法。
【請求項４】
請求項１または２記載の義歯安定剤を義歯床の粘膜接触部に塗布し、次いで義歯安定剤を義歯床に塗布した義歯を、予め口内を炭酸水素ナトリウムの水溶液で漱いでおいた顎堤に嵌め込んで型取りをした後に口外に取り外し、直ちに該型取りされた義歯を密封容器に入れて大気と遮断処理した後、該顎堤粘膜上の位置に、義歯床に義歯安定剤を裏装した義歯を装着することを特徴とする義歯装着方法。
【手続補正２】
【補正対象書類名】明細書
【補正対象項目名】発明の名称
【補正方法】変更
【補正の内容】
【発明の名称】義歯安定剤とその使用方法及び義歯装着方法
【手続補正３】
【補正対象書類名】明細書
【補正対象項目名】０００１
【補正方法】変更
【補正の内容】
【０００１】  本発明は義歯の固定に使用する義歯安定剤とその使用方法、及びこれを義歯床に裏装して義歯を装着する方法に係わり、特に優れた接着性と剥離性並びに咀嚼圧力によって生ずる顎堤当接部安定剤の粘弾性（軟らかさ）を増大せしめ、維持固定を増進して良好な使用感を長期に亘って保持し得る義歯安定剤とその使用方法及び義歯の装着方法に関するものである、
【手続補正４】
【補正対象書類名】明細書
【補正対象項目名】０００２
【補正方法】変更
【補正の内容】
【０００２】  義歯の装着に際して、長期間にわたる使用に伴う顎堤の吸収や変化などにより義歯の口腔粘膜への適合が悪くなり、装着維持や安定が不良になって不適合となる義歯がある。このような不適合義歯を口腔粘膜に適合性を保つよう固定し、咬合、咀嚼、会話などを補うために、義歯安定剤は使用されるものである。そして、この義歯安定剤にあっては、義歯装着にあたって長期に亘って不快感を生じることなく、快適に装着可能に保持し得るように、例えば、特開２００２−９５６８１号公報、及び特開２００２−１１３０２３号公報等に開示されている如く、種々改良が提案されて来ている。
【手続補正５】
【補正対象書類名】明細書
【補正対象項目名】０００５
【補正方法】変更
【補正の内容】
【０００５】  更に、口腔粘膜は脳幹に最も近い粘膜の一つであるから、痛感覚は特に過敏であって、又、本来あるべき歯槽壁の歯根膜は歯を吊り下げて、強大な咀嚼圧に耐える巧妙なクッション構造であって「歯応え」を感じる大切な部位であるが、これに対処し得る柔軟でソフトな義歯安定剤の出現が切望されている。そして、このような難症患者は、健康維持と脳の活性化に絶対必要とされ、例えば「８０才迄に２０本の歯を残す」とする「８０−２０運動」の対局に置かれており、ひたすら噛める義歯の出現や、これを補助するために、限りなく粘膜に近い粘弾性（軟らかさ）を有する義歯安定剤の出現が切望されている。
【特許文献１】  特開２００２−９５６８１号公報
【特許文献２】  特開２００２−１１３０２３号公報
【手続補正６】
【補正対象書類名】明細書
【補正対象項目名】０００７
【補正方法】変更
【補正の内容】
【０００７】  本発明は、上記課題を解決するため以下の如き手段を講ずるものである。
請求項１に係わる発明として、脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた軟粘着物であることを特徴とする義歯安定剤としたものである。
請求項２に係わる発明として、軟粘着物が、それを大気と遮断処理して得られる粘弾性の軟粘着物の下記測定法による軟らかさ値が６秒以上を少なくとも９０日間保持するものであることを特徴とする請求項１記載の義歯安定剤としたものである。
測定法：試料を２０ｍｍ／ｍｉｎの一定速度で上昇せしめ、その上方に配置固定した荷重測定円盤（直径１０ｍｍ、厚さ１ｍｍ）に当接せしめて、上昇してくる試料から荷重測定円盤が受ける荷重が０．１２５ｋｇから１．１２５ｋｇ迄の１ｋｇ増加する時間（秒）を軟らかさ値とする。
【手続補正７】
【補正対象書類名】明細書
【補正対象項目名】０００８
【補正方法】変更
【補正の内容】
【０００８】  請求項３に係わる発明として、請求項１または２記載の義歯安定剤を義歯床に塗布し、大気と遮断して粘弾性にさせた義歯安定剤を義歯床に裏装せしめることを特徴とする義歯安定剤の使用方法としたものである。
【手続補正８】
【補正対象書類名】明細書
【補正対象項目名】０００９
【補正方法】変更
【補正の内容】
【０００９】  請求項４に係わる発明として、請求項１または２記載の義歯安定剤を義歯床の粘膜接触部に塗布し、次いで義歯安定剤を義歯床に塗布した義歯を、予め口内を炭酸水素ナトリウムの水溶液で漱いでおいた顎堤に嵌め込んで型取りをした後に口外に取り外し、直ちに該型取りされた義歯を密封容器に入れて大気と遮断処理した後、該顎堤粘膜上の位置に、義歯床に義歯安定剤を裏装した義歯を装着することを特徴とする義歯装着方法としたものである。
【手続補正９】
【補正対象書類名】明細書
【補正対象項目名】００１２
【補正方法】変更
【補正の内容】
【００１２】  そして、本発明の義歯安定剤の使用方法にあっては、用意する器具も少なく、しかも脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた後、空気と遮断する極めて簡単な操作で、長期間にわたって高い適度な軟らかさと強度を保持する粘弾性にさせた義歯安定剤を、安価にかつ容易に得る効果を奏する。
【手続補正１０】
【補正対象書類名】明細書
【補正対象項目名】００１３
【補正方法】変更
【補正の内容】
【００１３】  又、本発明の義歯装着方法にあっては、放出酢酸の中和並びにドライマウス対策として、予め口内を炭酸水素ナトリウムの水溶液で漱いでおいて、脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた本発明の義歯安定剤の軟粘着物を義歯床に塗布した義歯を、口腔粘膜の顎堤に配して型取りをし、取り外した後直ちにこれを密封容器に入れて大気と遮断処理した後、義歯床における顎堤の粘膜上の位置に義歯を配置装着せしめるので、放出する酢酸を中和して酸度を低減せしめ得るばかりでなく、酢酸臭を弱めて、粘膜を保護してこれを傷めたり、爛れたりして疼痛が生じることもなく、ゆっくりと適合する型取りが、ソフトで粘弾性（軟らかさ）を保って快適に出来る効果を奏する。
【手続補正１１】
【補正対象書類名】明細書
【補正対象項目名】００２４
【補正方法】変更
【補正の内容】
【００２４】  硬度試験は以下の如き粘弾性（軟らかさ）測定方法で行った。
試料をテーブルに載せて、テーブルを２０ｍｍ／ｍｉｎの一定速度で上昇せしめる。そして試料の上方に配置固定した荷重測定円盤に、上昇してきた試料に当接せしめて、円盤が受ける荷重を０ｋｇから１．８ｋｇまでになるまでの時間を計測した。
試料が硬ければ、固定した円盤による試料の凹みが少なく、短時間に荷重が増大する。また、試料が軟らかければ、固定した円盤による試料の凹みが大きく、荷重が増大するのに長時間を要する。そこで、荷重測定円盤が受ける荷重が０．１２５ｋｇから１．１２５ｋｇ迄の１ｋｇ増加する時間（秒）を測定して、この時間（秒）を「軟らかさ」を表す数値としたものである。
なお、荷重測定円盤の寸法諸元は、直径１０ｍｍ（面積：７８．５ｍｍ２）、厚さ１ｍｍとした。計測器は食品の粘弾性測定に多用される商品名「ＦＵＤＯＨ  ＲＨＥＯＭＥＴＥＲ  ＮＭＲ−２００２Ｊ」を用いた。
【手続補正１２】
【補正対象書類名】明細書
【補正対象項目名】００３２
【補正方法】変更
【補正の内容】
【００３２】  そこで、粘弾性（軟らかさ）がより軟らかく、且つ強度的にもより強く、月単位の長期にわたって良好な粘弾性（軟らかさ）を保持する義歯安定剤を得るため、以下の如き操作をすることに着目した。
（Ｉ）強度を高めるため、低流動性ポリ酢酸ビニルの添加量を６．９ｗｔ％以上にすること。
（ＩＩ）粘弾性（軟らかさ）を得るため、脱酢酸タイプの一液型常温縮合型（ＲＴＶ）液状シリコーンゴムに添加したポリ酢酸ビニルは良く溶解し、これによるビニル基の作用で架橋反応を遅延制御せしめること。即ち、添加溶解後に架橋反応の進行を抑止するため大気中の水分との接触を制限するため、架橋反応の形成に寄与する水分を含む大気を遮断すること。
【手続補正１３】
【補正対象書類名】明細書
【補正対象項目名】００３３
【補正方法】変更
【補正の内容】
【００３３】＜大気遮断処理操作＞
かくして、本発明の義歯安定剤を得るため、脱酢酸タイプの一液型常温縮合型（ＲＴＶ）液状シリコーンゴムに、低流動性ポリ酢酸ビニルを６．９ｗｔ％以上添加して良く溶解せしめた後、これを密封容器に収容して大気と遮断処理をした。この大気遮断処理した試料として、脱酢酸タイプの一液型常温縮合型（ＲＴＶ）液状シリコーンゴムに添加する低流動性ポリ酢酸ビニルの添加量として、７．０ｗｔ％（試料Ｖ）、１０．０ｗｔ％（試料Ｗ）、１５．０ｗｔ％（試料Ｘ）、１７．０ｗｔ％（試料Ｙ）、及び２５．０ｗｔ％（試料Ｚ）の５種の試料を作成し、それぞれ密封容器に収容して大気と遮断処理をした。そしてそれらの遮断処理解放後の硬度（軟らかさ）の経時変化を検証した。なお、大気との遮断処理は７日〜１０日間とした。
【手続補正１４】
【補正対象書類名】明細書
【補正対象項目名】００４６
【補正方法】変更
【補正の内容】
【００４６】  かくして、本発明の脱酢酸タイプの常温縮合型（ＲＴＶ）液状シリコーンゴムに７．０乃至１７．０ｗｔ％の低流動性ポリ酢酸ビニル樹脂を添加攪拌して溶解せしめた軟粘着物であることを特徴とする義歯安定剤は、型取りの段階で、安定剤ペーストを義歯の裏床に塗り込むだけでなく、頬筋側にも充分塗布して、ゴム化後義歯が頬筋に維持されて動揺を防ぐ役割を果たし、義歯を安定化させる。この際、咀嚼圧を受圧する顎堤部分の安定剤は、咀嚼圧で粘弾性（軟らかさ）が相当増加し、圧縮後の軟らかい状態が保持され、受圧しない頬筋側の安定剤は、柔らかさが増加しない状態で頬筋に抱き込まれ、粘弾性（軟らかさ）が口腔内で好適に分布し、義歯の動揺防止の効果を奏する。
【手続補正１５】
【補正対象書類名】明細書
【補正対象項目名】００４７
【補正方法】変更
【補正の内容】
【００４７】  （ｉ）低流動性ポリ酢酸ビニルを１５．０ｗｔ％の割合で脱酢酸タイプの一液型常温縮合型（ＲＴＶ）液状シリコーンゴムに添加混合してペースト状の軟粘着物を得る。
（ｉｉ）この軟粘着物を義歯床に顎堤部のみならず、頬筋に張り出す部分の義歯の側面にも充分塗布した後、これを予め局方炭酸水素ナトリウム飽和水溶液で漱いだ状態にある口内に収め、義歯装着位置に配して軽く噛み合わせて型押しをして型取りする。
（ｉｉｉ）次いで、口内より取り出し、直ちに密閉容器に収納し大気との接触を遮断し、これを７日間継続した。
（ｉｖ）そして、７日間経過後大気中に取り出して、義歯床に本発明の義歯安定剤を塗布して裏装した義歯を口内に収めて、所定個所の顎堤粘膜上に配置装着した。
【手続補正１６】
【補正対象書類名】明細書
【補正対象項目名】００５４
【補正方法】変更
【補正の内容】
【００５４】
【図１】  脱酢酸タイプの一液タイプ常温縮合型（ＲＴＶ）液状シリコーンゴムに低流動性ポリ酢酸ビニルを添加する量の変化での、経過日数（日）に伴う軟らかさ（秒）の変化を示すグラフ。
【図２】  脱酢酸タイプの一液タイプ常温縮合型（ＲＴＶ）液状シリコーンゴムに低流動性ポリ酢酸ビニルを添加混合し、大気遮断処理操作して得られる粘弾性の軟粘着物の、ポリ酢酸ビニル添加量の変化での、経過日数（日）に伴う軟らかさ（秒）の変化を示すグラフ。
【図３】  本発明の義歯安定剤の圧縮応力負荷による粘弾性（軟らかさ）の増進効果を説明する、経過日数（日）に伴う軟らかさ（秒）の変化を図示したグラフ。